(57)【要約】【課題】特定の構造を有するホスファイト化合物を配合してなる、臭気が少ない水道水接触用塩化ビニル樹脂組成物並びにこれを用いたホースおよび可撓性プールを提供する。【解決手段】（Ａ）塩化ビニル樹脂１００質量部に対し、（Ｂ）ホスファイト０．０１〜１０質量部が含有されてなる水道水接触用塩化ビニル樹脂組成物である。（Ｂ）ホスファイトは、三塩化リンを原料として製造されたものであることが好ましく、また、（Ｂ）ホスファイト中の不純物として、フェノールが（Ｂ）ホスファイトに対して０．１質量％以下であることが好ましい。【選択図】なし【特許請求の範囲】
【請求項１】
（Ａ）塩化ビニル樹脂１００質量部に対し、（Ｂ）ホスファイト０．０１〜１０質量部が含有されてなることを特徴とする水道水接触用塩化ビニル樹脂組成物。
【請求項２】
前記（Ｂ）ホスファイトが、三塩化リンを原料として製造されたものである請求項１記載の水道水接触用塩化ビニル樹脂組成物。
【請求項３】
前記（Ｂ）ホスファイト中の不純物として、フェノールが（Ｂ）ホスファイトに対して０．１質量％以下である請求項１または２記載の水道水接触用塩化ビニル樹脂組成物。
【請求項４】
前記（Ｂ）ホスファイトが、下記一般式（１）、
2016089101.tif 000013
（式（１）中、Ｒは置換または無置換の炭素数８〜１６のアルキル基を表す。）で表されるトリアルキルホスファイトである請求項１〜３のうちいずれか一項記載の水道水接触用塩化ビニル樹脂組成物。
【請求項５】
前記一般式（１）で表されるトリアルキルホスファイトのアルキル基が、炭素数８〜１６の分岐のアルキル基である請求項４記載の水道水接触用塩化ビニル樹脂組成物。
【請求項６】
前記一般式（１）で表されるトリアルキルホスファイトが、トリ（２−エチルヘキシル）ホスファイト、トリ（イソノニル）ホスファイト、トリ（イソデシル）ホスファイト、トリ（イソウンデシル）ホスファイトおよびトリ（イソドデシル）ホスファイトからなる群から選ばれるいずれか１つ以上である請求項１〜５のうちいずれか一項記載の水道水接触用塩化ビニル樹脂組成物。
【請求項７】
さらに、酸化防止剤、可塑剤、金属系安定剤、β-ジケトン化合物、ハイドロタルサイト、紫外線吸収剤およびヒンダードアミン系光安定剤からなる群から選択される１種または２種以上が含有されてなる請求項１〜６のうちいずれか一項記載の水道水接触用塩化ビニル樹脂組成物。
【請求項８】
請求項１〜７のいずれか一項記載の水道水接触用塩化ビニル樹脂組成物が成形されてなることを特徴とするホース。
【請求項９】
請求項１〜７のいずれか一項記載の水道水接触用塩化ビニル樹脂組成物が成形されてなることを特徴とする可撓性プール。
【発明の詳細な説明】
【技術分野】
【０００１】
本発明は、水道水接触用塩化ビニル樹脂組成物（以下、単に「樹脂組成物」とも称す）並びにこれを用いたホースおよび可撓性プールに関し、より詳細には、特定の構造を有するホスファイト化合物を配合してなる、臭気が少ない水道水接触用塩化ビニル系樹脂組成物並びにこれを用いたホースおよび可撓性プールに関する。
【背景技術】
【０００２】
塩化ビニル系樹脂組成物を用いた成形品は、その経済性から多岐に渡る分野で使用されている。その中でも、ホース、可撓性プール、家庭用アウトドア風呂、非常時の簡易貯水タンク、農業用シート等は水道水に接触する代表的な用途の一つである。塩化ビニル系樹脂は、含ハロゲン樹脂であるため、樹脂自体は、加工時や成形時において劣化しやすいという欠点がある。それを補うために、多数の添加剤を配合する必要がある。しかしながら、ホースや可撓性プール用途の場合、これらの添加剤が溶出してしまうことにより、ホースを通る水や、子供用のものとして使用されることの多い可撓性プールの水が臭うという問題があった。
【０００３】
このような問題に対して、例えば、特許文献１においては、塩化ビニル樹脂にハイドロタルサイトのみを添加することで、臭気の無い塩化ビニル成型物が得られることが開示されている。また、特許文献２においては、ゲル分含有塩化ビニル系樹脂に、可塑剤、安定剤を配合することで、耐熱変形性が良好で、かつ、衛生性および耐水性に優れたホースが得られることが開示されている。さらに、特許文献３においては、塩化ビニル系樹脂に、可塑剤、アルカリ土類金属塩またはハイドロタルサイトを配合することで、ホースの耐熱性、耐候性を向上させ、かつ、通水時の臭気の問題も著しく改善できることが開示されている。
【先行技術文献】
【特許文献】
【０００４】
【特許文献１】特開２００４−３２３７３４号
【特許文献２】特開平１０−０８２４８４号
【特許文献３】特開平１０−３３０５６７号
【発明の概要】
【発明が解決しようとする課題】
【０００５】
しかしながら、特許文献１に開示されている配合は、ハイドロタルサイトの添加のみであり、塩化ビニルポリマーの熱分解を抑えて揮発性有機溶剤をハイドロタルサイトの添加により吸着することにより、臭気を防止するものである。したがって、ハイドロタルサイトの添加のみでは、ホースや可撓性プールに成形する際や、その前段階の加工時の時点における可塑性、熱安定性、耐着色性が劣り、加工・成形自体が困難であり、臭気以外の他の性能が著しく劣ることとなる。また、特許文献２に開示されている配合では、特殊な塩化ビニル樹脂を使用しなければ臭気を改善できないことから、コスト面において未だ課題があり、さらに、特許文献３に開示されている配合では、未だ臭気の改善として不十分であった。
【０００６】
そこで、本発明の目的は、臭気が少ない水道水接触用塩化ビニル樹脂組成物並びにこれを用いたホースおよび可撓性プールを提供することにある。
【課題を解決するための手段】
【０００７】
本発明者らは、上記課題を解決するために鋭意検討を重ねた結果、特定の構造を有するホスファイト化合物を塩化ビニル樹脂に配合することにより、上記課題を解消することができることを見出し、本発明を完成するに至った。
【０００８】
すなわち、本発明の水道水接触用塩化ビニル樹脂組成物は、（Ａ）塩化ビニル樹脂１００質量部に対し、（Ｂ）ホスファイト０．０１〜１０質量部が含有されてなることを特徴とするものである。
【０００９】
本発明の樹脂組成物においては、前記（Ｂ）ホスファイトは、三塩化リンを原料として製造されたものであることが好ましい。また、本発明の樹脂組成物においては、前記（Ｂ）ホスファイト中の不純物として、フェノールが（Ｂ）ホスファイトに対して０．１質量％以下であることが好ましい。さらに、本発明の樹脂組成物においては、前記（Ｂ）ホスファイトは、下記一般式（１）、
2016089101.tif 000002
（式（１）中、Ｒは置換または無置換の炭素数８〜１６のアルキル基を表す。）で表されるトリアルキルホスファイトであることが好ましい。さらにまた、本発明の樹脂組成物においては、前記一般式（１）で表されるトリアルキルホスファイトのアルキル基は、炭素数８〜１６の分岐のアルキル基であることが好ましい。また、本発明の樹脂組成物においては、前記一般式（１）で表されるトリアルキルホスファイトは、トリ（２−エチルヘキシル）ホスファイト、トリ（イソノニル）ホスファイト、トリ（イソデシル）ホスファイト、トリ（イソウンデシル）ホスファイトおよびトリ（イソドデシル）ホスファイトからなる群から選ばれるいずれか１つ以上であることが好ましい。本発明の樹脂組成物においては、さらに、酸化防止剤、可塑剤、金属系安定剤、β-ジケトン化合物、ハイドロタルサイト、紫外線吸収剤およびヒンダードアミン系光安定剤からなる群から選択される１種または２種以上が含有されてなることが好ましい。
【００１０】
また、本発明のホースは、本発明の水道水接触用塩化ビニル樹脂組成物が成形されてなることを特徴とするものである。
【００１１】
さらに、本発明の可撓性プールは、本発明の水道水接触用塩化ビニル樹脂組成物が成形されてなることを特徴とするものである。
【発明の効果】
【００１２】
本発明によれば、臭気が少ない水道水接触用塩化ビニル樹脂組成物並びにこれを用いたホースおよび可撓性プールを提供することができる。
【発明を実施するための形態】
【００１３】
以下、本発明について詳細に説明する。
本発明の水道水接触用塩化ビニル樹脂組成物は、（Ａ）塩化ビニル樹脂（以下、「（Ａ）成分」とも称す）１００質量部に対し、（Ｂ）ホスファイト（以下、「（Ｂ）成分」とも称す）０．０１〜１０質量部が含有されてなるものである。かかる組成であれば、塩化ビニル樹脂組成物の成形品が水に接触しても、臭気の原因となる物質が水に溶出せず、臭気を防止することができる。以下、本発明の樹脂組成物に係る各成分につき、詳細に説明する。
【００１４】
＜（Ａ）塩化ビニル樹脂＞
本発明の樹脂組成物においては、（Ａ）成分としては、塊状重合、溶液重合、懸濁重合、乳化重合等その重合方法には特に限定されず、例えば、ポリ塩化ビニル、塩素化ポリ塩化ビニル、ポリ塩化ビニリデン、塩素化ポリエチレン、塩化ビニル−酢酸ビニル共重合体、塩化ビニル−エチレン共重合体、塩化ビニル−プロピレン共重合体、塩化ビニル−スチレン共重合体、塩化ビニル−イソブチレン共重合体、塩化ビニル−塩化ビニリデン共重合体、塩化ビニル−スチレン−無水マレイン酸三元共重合体、塩化ビニル−スチレン−アクリロニトリル三元共重合体、塩化ビニル−ブタジエン共重合体、塩化ビニル−イソプレン共重合体、塩化ビニル−塩素化プロピレン共重合体、塩化ビニル−塩化ビニリデン−酢酸ビニル三元共重合体、塩化ビニル−マレイン酸エステル共重合体、塩化ビニル−メタクリル酸エステル共重合体、塩化ビニル−アクリロニトリル共重合体、塩化ビニル−各種ビニルエーテル共重合体等の塩素含有樹脂、およびそれらの相互のブレンド品あるいはそれらの塩素含有樹脂と他の塩素を含まない合成樹脂、例えば、アクリロニトリル−スチレン共重合体、アクリロニトリル−スチレン−ブタジエン三元共重合体、エチレン−酢酸ビニル共重合体、エチレン−エチル（メタ）アクリレート共重合体、ポリエステル等とのブレンド品、ブロック共重合体、グラフト共重合体等を挙げられる。本発明の樹脂組成物においては、（Ａ）成分は単独で用いてもよく、２種以上を併用してもよい。
【００１５】
＜（Ｂ）ホスファイト＞
本発明の樹脂組成物においては、（Ｂ）成分の原料としては、特に限定されないが、例えば、赤リン、黄リン、三塩化リン、トリメチルホスフィン、トリエチルホスフィン、トリプロピルホスフィン、トリブチルホスフィン、トリフェニルホスフィン、トリメチルホスファイト、トリエチルホスファイト、トリプロピルホスファイト、トリブチルホスファイト、トリフェニルホスファイト、トリメチルホスフィネート、トリエチルホスフィネート、トリプロピルホスフィネート、トリブチルホスフィネート、ジメチルメチルホスホネート、ジメチルエチルホスホネート、トリメチルホスフェート、トリエチルホスフェート、トリプロピルホスフェート、トリブチルホスフェート、トリメチルホスフィンオキシド等が挙げられ、三塩化リン、トリメチルホスフィン、トリフェニルホスフィン、トリメチルホスファイト、トリエチルホスファイト、トリプロピルホスファイト、トリブチルホスファイト、トリフェニルホスファイトが好ましく、三塩化リン、トリエチルホスファイト、トリフェニルホスファイトがより好ましく、三塩化リン、トリエチルホスファイトがさらに好ましい。
【００１６】
本発明に使用される、（Ｂ）成分中には、安全性の観点から、不純物としてフェノールが（Ｂ）ホスファイトに対して０．１質量％以下であることが好ましく、０．０５質量％以下がより好ましく、０．０１質量％以下がさらに好ましく、実質０質量％が最も好ましい。
【００１７】
本発明の樹脂組成物としては、（Ｂ）成分としては、下記一般式（１）で表されるトリアルキルホスファイトであることが好ましい。ここで、式（１）中、Ｒは置換または無置換の炭素数８〜１６のアルキル基を表す。
2016089101.tif 000003
【００１８】
炭素数８〜１６のアルキル基としては、オクチル基、イソオクチル基（２−エチルヘキシル基）、ノニル基、イソノニル基、デシル基、イソデシル基、ウンデシル基、イソウンデシル基、ドデシル基、イソドデシル基、トリデシル基、イソトリデシル基、テトラデシル基、イソテトラデシル基、ペンタデシル基、イソペンタデシル基、ヘキサデシル基、イソヘキサデシル基が挙げられる。
【００１９】
これらの中でも、炭素数８〜１６の分岐のアルキル基が好ましく、炭素数８〜１４の分岐のアルキル基がさらに好ましく、炭素数８〜１３の分岐のアルキル基が、熱安定性、加工性、耐着色性、樹脂への相溶性、臭気改善性の点から最も好ましい。炭素数７以下の分岐のアルキル基では、上記一般式（１）で表される（Ｂ）トリアルキルホスファイトは、熱安定性、加工性、耐着色性、臭気改善性の効果が十分に発揮されない場合があり、炭素数１７以上であると、熱安定性、加工性、耐着色性、樹脂への相溶性、臭気改善性の効果が十分に発揮されない場合がある。
【００２０】
置換基としては、フッ素、塩素、臭素、ヨウ素等のハロゲン原子；アセチル、２−クロロアセチル、プロピオニル、オクタノイル、アクリロイル、メタクリロイル、フェニルカルボニル（ベンゾイル）、フタロイル、４−トリフルオロメチルベンゾイル、ピバロイル、サリチロイル、オキザロイル、ステアロイル、メトキシカルボニル、エトキシカルボニル、ｔ−ブトキシカルボニル、ｎ−オクタデシルオキシカルボニル、カルバモイル等のアシル基；アセチルオキシ、ベンゾイルオキシ等のアシルオキシ基；アミノ、エチルアミノ、ジメチルアミノ、ジエチルアミノ、ブチルアミノ、シクロペンチルアミノ、２−エチルヘキシルアミノ、ドデシルアミノ、アニリノ、クロロフェニルアミノ、トルイジノ、アニシジノ、Ｎ−メチル−アニリノ、ジフェニルアミノ，ナフチルアミノ、２−ピリジルアミノ、メトキシカルボニルアミノ、フェノキシカルボニルアミノ、アセチルアミノ、ベンゾイルアミノ、ホルミルアミノ、ピバロイルアミノ、ラウロイルアミノ、カルバモイルアミノ、Ｎ，Ｎ−ジメチルアミノカルボニルアミノ、Ｎ，Ｎ−ジエチルアミノカルボニルアミノ、モルホリノカルボニルアミノ、メトキシカルボニルアミノ、エトキシカルボニルアミノ、ｔ−ブトキシカルボニルアミノ、ｎ−オクタデシルオキシカルボニルアミノ、Ｎ−メチル−メトキシカルボニルアミノ、フェノキシカルボニルアミノ、スルファモイルアミノ、Ｎ，Ｎ−ジメチルアミノスルホニルアミノ、メチルスルホニルアミノ、ブチルスルホニルアミノ、フェニルスルホニルアミノ等の置換アミノ基；スルホンアミド基、スルホニル基、カルボキシル基、シアノ基、スルホ基、水酸基、ニトロ基、メルカプト基、イミド基、カルバモイル基、スルホンアミド基等が挙げられ、これらの基はさらに置換されていてもよい。また、カルボキシル基およびスルホ基は、塩を形成していてもよい。
【００２１】
本発明の樹脂組成物においては、上記一般式（１）で表されるトリアルキルホスファイトの中でも、トリ（２−エチルヘキシル）ホスファイト、トリ（イソノニル）ホスファイト、トリ（イソデシル）ホスファイト、トリ（イソウンデシル）ホスファイト、トリ（イソドデシル）ホスファイトがより好ましい。
【００２２】
（Ｂ）成分の含有量は、（Ａ）塩化ビニル樹脂１００質量部に対して、０．０１〜１０質量部であり、熱安定性、加工性、耐着色性、臭気の改善の点から、０．０１〜８質量部が好ましく、０．０１〜５質量部がより好ましく、０．０１〜３質量部がさらに好ましく、０．０１〜１質量部が特に好ましい。その含有量が０．０１質量部未満では、熱安定性や耐着色性、臭気の改善が不十分な場合があり、１０質量部を超えると、熱安定性、加工性および臭気改善性が低下する場合がある。本発明の樹脂組成物においては、（Ｂ）成分は、単独で使用してもよく、２種以上を併用してもよい。
【００２３】
本発明に使用される、（Ｂ）成分の製造方法は、Ｏｒｇａｎｉｃ  Ｓｙｎｔｈｅｓｉｓ．１９５１，３１，１１１等に記載の公知の方法で製造でき、特に限定されないが、例えば、クロライドを用いた方法や、エステル交換反応等が挙げられる。例えば、三塩化リンとアルコールを反応させる直接エステル化反応や、トリフェニルホスファイトとアルコールとのエステル交換反応によって適宜製造することができる。製造は、一括で原料を仕込むこともできるが、クロライドを用いる場合は、三塩化リンを滴下しながら仕込む方が反応性の観点から好ましい。反応温度は特に限定されないが、３０〜８０℃が好ましく、４０℃〜７０℃が特に好ましい。クロライドを用いた場合、発生する塩化水素は系外に排出してもよく、水酸化カリウム、水酸化ナトリウム等の水酸化物や、トリエチルアミン、ジエチルフェニルアミン等のアミン化合物による中和や水洗工程にて処理してもよい。
【００２４】
本発明の樹脂組成物においては、酸化防止剤、可塑剤、金属系安定剤、β−ジケトン化合物、ハイドロタルサイト、紫外線吸収剤およびヒンダードアミン系光安定剤からなる群から選択される１種または２種以上が含有されていてもよい。
【００２５】
本発明の樹脂組成物において、酸化防止剤としては、フェノール系酸化防止剤や硫黄系酸化防止剤等が挙げられる。フェノール系酸化防止剤としては、例えば、２，６−ジ第三ブチル−ｐ−クレゾール、２，６−ジフェニル−４−オクタデシロキシフェノール、ステアリル（３，５−ジ第三ブチル−４−ヒドロキシフェニル）プロピオネート、ジステアリル（３，５−ジ第三ブチル−４−ヒドロキシベンジル）ホスホネート、トリデシル・３，５−ジ第三ブチル−４−ヒドロキシベンジルチオアセテート、チオジエチレンビス［（３，５−ジ第三ブチル−４−ヒドロキシフェニル）プロピオネート］、４，４’−チオビス（６−第三ブチル−ｍ−クレゾール）、２−オクチルチオ−４，６−ジ（３，５−ジ第三ブチル−４−ヒドロキシフェノキシ）−ｓ−トリアジン、２，２’−メチレンビス（４−メチル−６−第三ブチルフェノール）、ビス［３，３−ビス（４−ヒドロキシ−３−第三ブチルフェニル）ブチリックアシッド］グリコールエステル、１，１−ブチリデンビス（２−メチル−４−ヒドロキシ−５−第三ブチルフェニル）、４，４’−ブチリデンビス（４，６−ジ第三ブチルフェノール）、２，２’−エチリデンビス（４，６−ジ第三ブチルフェノール）、１，１，３−トリス（２−メチル−４−ヒドロキシ−５−第三ブチルフェニル）ブタン、ビス［２−第三ブチル−４−メチル−６−（２−ヒドロキシ−３−第三ブチル−５−メチルベンジル）フェニル］テレフタレート、１，３，５−トリス（２，６−ジメチル−３−ヒドロキシ−４−第三ブチルベンジル）イソシアヌレート、１，３，５−トリス（３，５−ジ第三ブチル−４−ヒドロキシベンジル）イソシアヌレート、１，３，５−トリス（３，５−ジ第三ブチル−４−ヒドロキシベンジル）−２，４，６−トリメチルベンゼン、１，３，５−トリス［（３，５−ジ第三ブチル−４−ヒドロキシフェニル）プロピオニルオキシエチル］イソシアヌレート、テトラキス［メチレン−３−（３，５−ジ第三ブチル−４−ヒドロキシフェニル）プロピオネート］メタン、２−第三ブチル−４−メチル−６−（２−アクリロイルオキシ−３−第三ブチル−５−メチルベンジル）フェノール、３，９−ビス［２−｛３−（３−第三ブチル−４−ヒドロキシ−５−メチルフェニル）プロパノイルオキシ｝−１，１−ジメチルエチル］−２，４，８，１０−テトラオキサスピロ［５．５］ウンデカン、トリエチレングリコールビス［β−（３−第三ブチル−４−ヒドロキシ−５−メチルフェニル）プロピオネート］等が挙げられる。
【００２６】
好ましくは、１，３，５−トリス（３，５−ジ第三ブチル−４−ヒドロキシベンジル）イソシアヌレート、１，１，３−トリス（２−メチル−４−ヒドロキシ−５−第三ブチルフェニル）ブタン、１，１−ブチリデンビス（２−メチル−４−ヒドロキシ−５−第三ブチルフェニル）、ステアリル（３，５−ジ第三ブチル−４−ヒドロキシフェニル）プロピオネート、テトラキス［メチレン−３−（３，５−ジ第三ブチル−４−ヒドロキシフェニル）プロピオネート］メタン、トリエチレングリコールビス［β−（３−第三ブチル−４−ヒドロキシ−５−メチルフェニル）プロピオネート］、３，９−ビス［２−｛３−（３−第三ブチル−４−ヒドロキシ−５−メチルフェニル）プロパノイルオキシ｝−１，１−ジメチルエチル］−２，４，８，１０−テトラオキサスピロ［５．５］ウンデカン、１，３，５−トリス（３，５−ジ第三ブチル−４−ヒドロキシベンジル）−２，４，６−トリメチルベンゼンが挙げられ、１，１−ブチリデンビス（２−メチル−４−ヒドロキシ−５−第三ブチルフェニル）、ステアリル（３，５−ジ第三ブチル−４−ヒドロキシフェニル）プロピオネート、テトラキス［メチレン−３−（３，５−ジ第三ブチル−４−ヒドロキシフェニル）プロピオネート］メタンがより好ましい。
【００２７】
フェノール系酸化防止剤の含有量は、（Ａ）塩化ビニル樹脂１００質量部に対して、０．０１〜１質量部であり、０．０１〜０．８質量部が好ましく、０．０１〜０．７質量部がより好ましく、０．０１〜０．５質量部が更に好ましい。その含有量が０．０１質量部未満では、十分な性能を発揮しない場合があり、１質量部を超えると、樹脂への相溶性、製品美観を損ねる場合がある。
【００２８】
硫黄系酸化防止剤としては、例えば、チオジプロピオン酸のジラウリル、ジミリスチル、ミリスチルステアリル、ジステアリルエステル等のジアルキルチオジプロピオネート類およびペンタエリスリトールテトラ（β−ドデシルメルカプトプロピオネート）等のポリオールのβ−アルキルメルカプトプロピオン酸エステル類等が挙げられる。好ましくは、ジトリデシルチオジプロピオネート、ペンタエリスリトールテトラキス（３−ドデシルチオプロピオネート）が挙げられる。
【００２９】
硫黄系酸化防止剤の含有量は、（Ａ）塩化ビニル樹脂１００質量部に対して、０．０１〜１質量部であり、０．０１〜０．８質量部が好ましく、０．０１〜０．７質量部がより好ましく、０．０１〜０．５質量部が更に好ましい。その含有量が０．０１質量部未満では、十分な性能を発揮しない場合があり、１質量部を超えると、樹脂への相溶性、製品美観を損ねる場合がある。これら上記、フェノール系酸化防止剤および硫黄系酸化防止剤は、単独で使用してもよく、２種以上を併用してもよい。
【００３０】
可塑剤としては、例えば、ジブチルフタレート、ブチルヘキシルフタレート、ジヘプチルフタレート、ジー（２−エチルヘキシル）フタレート、ジイソノニルフタレート、ジイソデシルフタレート、ジラウリルフタレート、ジシクロヘキシルフタレート、ジオクチルテレフタレート等のフタレート系可塑剤；ジオクチルアジペート、ジイソノニルアジペート、ジイソデシルアジペート、ジ（ブチルジグリコール）アジペート等のアジペート系可塑剤；トリフェニルホスフェート、トリクレジルホスフェート、トリキシレニルホスフェート、トリ（イソプロピルフェニル）ホスフェート、トリエチルホスフェート、トリブチルホスフェート、トリオクチルホスフェート、トリ（ブトキシエチル）ホスフェート、オクチルジフェニルホスフェート等のホスフェート系可塑剤；エチレングリコール、ジエチレングリコール、トリエチレングリコール、１，３−ブタンジオール、１，４−ブタンジオール、１，５−ペンタンジオール、１，６−ヘキサンジオール、ネオペンチルグリコール、トリメチロールプロパン等の多価アルコールと、シュウ酸、マロン酸、コハク酸、グルタル酸、アジピン酸、ピメリン酸、スベリン酸、アゼライン酸、セバシン酸、フタル酸、イソフタル酸、テレフタル酸、桂皮酸等の二塩基酸とを用い、必要に応じて一価のアルコール、モノカルボン酸（酢酸、芳香族酸等）等をストッパーとして使用したポリエステル系可塑剤；エポキシ化大豆油、エポキシ化亜麻仁油、エポキシ化桐油、エポキシ化魚油、エポキシ化牛脂油、エポキシ化ヒマシ油、エポキシ化サフラワー油、エポキシ化ステアリン酸メチル、エポキシ化ステアリン酸ブチル、エポキシ化ステアリン酸２−エチルヘキシル、エポキシ化ステアリン酸ステアリルエステル、エポキシ化ポリブタジエン、トリス（エポキシプロピル）イソシアヌレート、エポキシ化トール油脂肪酸エステル、エポキシ化亜麻仁油脂肪酸エステル、ビスフェノールＡジグリシジルエーテル、ビニルシクロへキセンジエポキサイド、ジシクロへキセンジエポキサイド、３，４−エポキシシクロヘキシルメチル、エポキシシクロヘキサンカルボキシレート等のエポキシ系可塑剤、その他、テトラヒドロフタル酸系可塑剤、アゼライン酸系可塑剤、セバシン酸系可塑剤、ステアリン酸系可塑剤、クエン酸系可塑剤、トリメリット酸系可塑剤、ピロメリット酸系可塑剤、ビフェニレンポリカルボン酸系可塑剤、多価アルコールの芳香族酸エステル系可塑剤（トリメチロールプロパンのトリベンゾエート等）等が挙げられる。
【００３１】
好ましくは、フタレート系可塑剤、アジペート系可塑剤、セバシン酸系可塑剤、エポキシ系可塑剤、多価アルコールの芳香族酸エステル系可塑剤が挙げられる。可塑剤の含有量は、（Ａ）塩化ビニル樹脂１００質量部に対して、１０〜９０質量部であり、加工性、取扱い性、製品美観、強度等の点から、１０〜８５質量部が好ましく、１０〜８０質量部がより好ましく、２０〜８０質量部がさらに好ましく、３０〜８０質量部がさらにより好ましい。その含有量が１０質量部未満では、加工性が不十分な場合があり、９０質量部を超えると、取扱い性、強度が劣る場合や、製品美観を損ねる場合がある。これら可塑剤は、単独で使用してもよく、２種以上を併用してもよい。
【００３２】
金属系安定剤としては、有機酸金属塩等が挙げられ、有機酸金属塩の有機酸成分としては、カルボン酸、有機リン酸類またはフェノール類等が挙げられる。
【００３３】
カルボン酸としては、例えば、カプロン酸、カプリル酸、ペラルゴン酸、オクチル酸、２−エチルヘキシル酸、カプリン酸、ネオデカン酸、ウンデシレン酸、ラウリン酸、ミリスチン酸、パルミチン酸、ステアリン酸、イソステアリン酸、１２−ヒドロキシステアリン酸、クロロステアリン酸、１２−ケトステアリン酸、フェニルステアリン酸、リシノール酸、リノール酸、リノレイン酸、オレイン酸、アラキン酸、ベヘン酸、エルカ酸、ブラシジン酸および類似酸並びに獣脂脂肪酸、ヤシ油脂肪酸、桐油脂肪酸、大豆油脂肪酸および綿実油脂肪酸等の天然に産出する上記の酸の混合物、安息香酸、ｐ−ｔｅｒｔ−ブチル安息香酸、エチル安息香酸、イソプロピル安息香酸、トルイル酸、キシリル酸、サリチル酸、５−ｔｅｒｔ−オクチルサリチル酸、ナフテン酸、シクロヘキサンカルボン酸等が挙げられる。この中でも、オクチル酸、２−エチルヘキシル酸、ネオデカン酸、ステアリン酸、ラウリン酸、オレイン酸、リシノール酸、安息香酸が好ましい。
【００３４】
有機リン酸類としては、例えば、モノまたはジオクチルリン酸、モノまたはジドデシルリン酸、モノまたはジオクタデシルリン酸、モノまたはジ−（ノニルフェニル）リン酸、ホスホン酸ノニルフェニルエステル、ホスホン酸ステアリルエステル等が挙げられる。
【００３５】
フェノール類としては、フェノール、クレゾール、エチルフェノール、シクロヘキシルフェノール、ノニルフェノール、ドデシルフェノール等が挙げられる。
【００３６】
有機酸金属塩の金属成分としては、リチウム（Ｌｉ）、ナトリウム（Ｎａ）、カリウム（Ｋ）、カルシウム（Ｃａ）、マグネシウム（Ｍｇ）、ストロンチウム（Ｓｒ）、亜鉛（Ｚｎ）、セシウム（Ｃｓ）、スズ（Ｓｎ）、バリウム（Ｂａ）、アルミニウム（Ａｌ）等が挙げられる。この中でも、Ｍｇ、ＣａやＺｎが好ましい。上記有機酸成分と金属成分との塩である、有機酸金属塩は、その組み合わせによって、正塩、酸性塩、塩基性塩、過塩基性塩を形成することができ、それらの塩を単独で使用してもよく、２種類以上を併用してもよい。樹脂への相溶性や、安定化効果の寄与が高い点等から、ステアリン酸金属塩やラウリン酸金属塩、オレイン酸金属塩、リシノール酸金属塩、ネオデカン酸金属塩、２−エチルヘキシル酸金属塩、安息香酸金属塩が好ましく、その金属としては、Ｃａ、ＺｎやＭｇが好ましい。
【００３７】
金属系安定剤の含有量は、（Ａ）成分１００質量部に対して、０．０１〜１０質量部が好ましく、０．０１〜８質量部がより好ましく、０．０１〜５質量部がさらに好ましく、０．０１〜３質量部が特に好ましく、０．０１〜１質量部が最も好ましい。その含有量が０．０１質量部未満では、熱安定性、加工性、耐着色性が不十分な場合があり、１０質量部を超えると、熱安定性と耐着色性を低下させる場合がある。これら上記、金属系安定剤は、単独で使用してもよく、２種以上を併用してもよい。
【００３８】
β−ジケトン化合物としては、例えば、アセチルアセトン、トリアセチルメタン、２，４，６−ヘプタトリオン、ブタノイルアセチルメタン、ラウロイルアセチルメタン、パルミトイルアセチルメタン、ステアロイルアセチルメタン、フェニルアセチルメタン、ジシクロヘキシルカルボニルメタン、ベンゾイルホルミルメタン、ベンゾイルアセチルメタン、ジベンゾイルメタン、オクチルベンゾイルメタン、ステアロイルベンゾイルメタン、ビス（４−オクチルベンゾイル）メタン、ベンゾイルジアセチルメタン、４−メトキシベンゾイルメタン、ビス（４−カルボキシメチルベンゾイル）メタン、２−カルボキシメチルベンゾイルアセチルオクチルメタン、デヒドロ酢酸、シクロヘキサン−１，３−ジオン、３，６−ジメチル−２，４−ジオキシシクロヘキサン−１カルボン酸メチル、２−アセチルシクロヘキサノン、ジメドン、２−ベンゾイルシクロヘキサン等が挙げられる。好ましくは、フェニルアセチルメタン、ジシクロヘキシルカルボニルメタン、ベンゾイルホルミルメタン、ベンゾイルアセチルメタン、ジベンゾイルメタン、オクチルベンゾイルメタン、ステアロイルベンゾイルメタン、ビス（４−オクチルベンゾイル）メタンが挙げられ、ジベンゾイルメタン、オクチルベンゾイルメタン、ステアロイルベンゾイルメタンがより好ましい。
【００３９】
また、本発明の樹脂組成物においては、これらのβ−ジケトン化合物の金属塩も使用することができる。β−ジケトン金属塩を提供し得る金属種としては、例えば、Ｌｉ、ＮａおよびＫや、Ｍｇ、Ｃａ、Ｓｒ、Ｚｎ、Ａｌ等が挙げられる。β−ジケトン化合物の含有量は、（Ａ）成分１００質量部に対して、０．０１〜５質量部が好ましく、０．０１〜４質量部がより好ましく、０．０１〜３質量部がさらに好ましく、０．０１〜２質量部が特に好ましい。その含有量が０．０１質量部未満では、十分な性能を発揮しない場合があり、５質量部を超えると、樹脂への相溶性、耐着色性、製品美観を損ねる場合がある。これらβ−ジケトン化合物は、単独で使用してもよく、２種以上を併用してもよい。
【００４０】
ハイドロタルサイトとしては、例えば、下記一般式（２）で表されるような、Ｍｇおよび／またはアルカリ金属とアルミニウムあるいはＺｎ、ＭｇおよびＡｌからなる複合塩化合物であり、結晶水を脱水したものであっても良い。
ＭｘＭｇｙＡｌｚＣＯ３（ＯＨ）ｘｐ＋２ｙ＋３ｚ−２・ｎＨ２Ｏ  （２）
（式中、Ｍはアルカリ金属またはＺｎを、ｘは０〜６の数を、ｙは０〜６の数を、ｚは０．１〜４の数を、ｐはＭの価数を、ｎは０〜１００の結晶水の数を表す）で表される塩基性炭酸塩が挙げられる。
【００４１】
ハイドロタルサイト化合物の含有量は、（Ａ）成分１００質量部に対して、０．０１〜５質量部が好ましく、０．０１〜４質量部がより好ましく、０．０１〜３質量部がさらに好ましく、０．０１〜２質量部が特に好ましい。その含有量が０．０１質量部未満では、十分な性能を発揮しない場合があり、５質量部を超えると、樹脂への相溶性、耐着色性、製品美観を損ねる場合がある。これら上記、ハイドロタルサイトは、単独で使用してもよく、２種以上を併用してもよい。
【００４２】
紫外線吸収剤としては、例えば、２，４−ジヒドロキシベンゾフェノン、２−ヒドロキシ−４−メトキシベンゾフェノン、２−ヒドロキシ−４−オクトキシベンゾフェノン、２−ヒドロキシ−４−第三ブチル−４’−（２−メタクリロイルオキシエトキシエトキシ）ベンゾフェノン、５，５’−メチレンビス（２−ヒドロキシ−４−メトキシベンゾフェノン）等の２−ヒドロキシベンゾフェノン類；２−（２−ヒドロキシ−５−メチルフェニル）ベンゾトリアゾール、２−（２−ヒドロキシ−５−第三オクチルフェニル）ベンゾトリアゾール、２−（２−ヒドロキシ−３，５−ジ第三ブチルフェニル）−５−クロロベンゾトリアゾール、２−（２−ヒドロキシ−３−第三ブチル−５−メチルフェニル）−５−クロロベンゾトリアゾール、２−（２−ヒドロキシ−３−ドデシル−５−メチルフェニル）ベンゾトリアゾール、２−（２−ヒドロキシ−３−第三ブチル−５−Ｃ７〜９混合アルコキシカルボニルエチルフェニル）トリアゾール、２−（２−ヒドロキシ−３、５−ジクミルフェニル）ベンゾトリアゾール、２，２’−メチレンビス（４−第三オクチル−６−ベンゾトリアゾリルフェノール）、２−（２−ヒドロキシ−３−第三ブチル−５−カルボキシフェニル）ベンゾトリアゾールのポリエチレングリコールエステル等の２−（２−ヒドロキシフェニル）ベンゾトリアゾール類；２−（２−ヒドロキシ−４−ヘキシロキシフェニル）−４，６−ジフェニル−１，３，５−トリアジン、２−（２−ヒドロキシ−４−メトキシフェニル）−４，６−ジフェニル−１，３，５−トリアジン、２−（２−ヒドロキシ−４−オクトキシフェニル）−４，６−ビス（２，４−ジメチルフェニル）−１，３，５−トリアジン、２−（２−ヒドロキシ−４−アクリロイルオキシエトキシフェニル）−４，６−ビス（２，４−ジメチルフェニル）−１，３，５−トリアジン、２−（２−ヒドロキシ−４−（２−（２−エチルヘキサノイルオキシ）エチルオキシ）フェニル）−４，６−ジフェニル−１，３，５−トリアジン、２，４，６−トリス（２−ヒドロキシ−４−オクチルオキシフェニル）−１，３，５−トリアジン、２，４，６−トリス（２−ヒドロキシ−３−メチル−４−（２−オクタノイルオキシエチル）フェニル）−１，３，５−トリアジン等の２−（２−ヒドロキシフェニル）−１，３，５−トリアジン類；フェニルサリシレート、レゾルシノールモノベンゾエート、２，４−ジ第三ブチルフェニル−３，５−ジ第三ブチル−４−ヒドロキシベンゾエート、２，４−ジ第三アミルフェニル−３，５−ジ第三ブチル−４−ヒドロキシベンゾエート、ヘキサデシル−３，５−ジ第三ブチル−４−ヒドロキシベンゾエート等のベンゾエート類；２−エチル−２’−エトキシオキザニリド、２−エトキシ−４’−ドデシルオキザニリド等の置換オキザニリド類；エチル−α−シアノ−β，β−ジフェニルアクリレート、メチル−２−シアノ−３−メチル−３−（ｐ−メトキシフェニル）アクリレート、テトラキス（α−シアノ−β，β−ジフェニルアクリロイルオキシメチル）メタン等のシアノアクリレート類等が挙げられる。
【００４３】
紫外線吸収剤の含有量は、（Ａ）成分１００質量部に対して、０．０１〜５質量部が好ましく、０．０１〜３質量部がより好ましく、０．０１〜２質量部がさらに好ましく、０．０１〜１質量部が特に好ましい。その含有量が０．０１質量部未満では、十分な性能を発揮しない場合があり、５質量部を超えると、樹脂への相溶性、耐着色性、製品美観を損ねる場合がある。これら上記、紫外線吸収剤は、単独で使用してもよく、２種以上を併用してもよい。
【００４４】
ヒンダードアミン系光安定剤としては、例えば、２，２，６，６−テトラメチル−４−ピペリジルステアレート、１，２，２，６，６−ペンタメチル−４−ピペリジルステアレート、２，２，６，６−テトラメチル−４−ピペリジルベンゾエート、ビス（２，２，６，６−テトラメチル−４−ピペリジル）セバケート、ビス（１，２，２，６，６−ペンタメチル−４−ピペリジル）セバケート、ビス（１−オクトキシ−２，２，６，６−テトラメチル−４−ピペリジル）セバケート、テトラキス（２，２，６，６−テトラメチル−４−ピペリジル）−１，２，３，４−ブタンテトラカルボキシレート、テトラキス（１，２，２，６，６−ペンタメチル−４−ピペリジル）−１，２，３，４−ブタンテトラカルボキシレート、ビス（２，２，６，６−テトラメチル−４−ピペリジル）・ビス（トリデシル）−１，２，３，４−ブタンテトラカルボキシレート、ビス（１，２，２，６，６−ペンタメチル−４−ピペリジル）・ビス（トリデシル）−１，２，３，４−ブタンテトラカルボキシレート、ビス（１，２，２，６，６−ペンタメチル−４−ピペリジル）−２−ブチル−２−（３，５−ジ第三ブチル−４−ヒドロキシベンジル）マロネート、１−（２−ヒドロキシエチル）−２，２，６，６−テトラメチル−４−ピペリジノール／コハク酸ジエチル重縮合物、１，６−ビス（２，２，６，６−テトラメチル−４−ピペリジルアミノ）ヘキサン／ジブロモエタン重縮合物、１，６−ビス（２，２，６，６−テトラメチル−４−ピペリジルアミノ）ヘキサン／２，４−ジクロロ−６−モルホリノ−ｓ−トリアジン重縮合物、１，６−ビス（２，２，６，６−テトラメチル−４−ピペリジルアミノ）ヘキサン／２，４−ジクロロ−６−第三オクチルアミノ−ｓ−トリアジン重縮合物、１，５，８，１２−テトラキス［２，４−ビス（Ｎ−ブチル−Ｎ−（２，２，６，６−テトラメチル−４−ピペリジル）アミノ）−ｓ−トリアジン−６−イル］−１，５，８，１２−テトラアザドデカン、１，５，８，１２−テトラキス［２，４−ビス（Ｎ−ブチル−Ｎ−（１，２，２，６，６−ペンタメチル−４−ピペリジル）アミノ）−ｓ−トリアジン−６−イル］−１，５，８，１２−テトラアザドデカン、１，６，１１−トリス［２，４−ビス（Ｎ−ブチル−Ｎ−（２，２，６，６−テトラメチル−４−ピペリジル）アミノ−ｓ−トリアジン−６−イルアミノ］ウンデカン、１，６，１１−トリス［２，４−ビス（Ｎ−ブチル−Ｎ−（１，２，２，６，６−ペンタメチル−４−ピペリジル）アミノ−ｓ−トリアジン−６−イルアミノ］ウンデカン、３，９−ビス〔１，１−ジメチル−２−｛トリス（２，２，６，６−テトラメチル−４−ピペリジルオキシカルボニル）ブチルカルボニルオキシ｝エチル〕−２，４，８，１０−テトラオキサスピロ〔５．５〕ウンデカン、３，９−ビス〔１，１−ジメチル−２−｛トリス（１，２，２，６，６−ペンタメチル−４−ピペリジルオキシカルボニル）ブチルカルボニルオキシ｝エチル〕−２，４，８，１０−テトラオキサスピロ〔５．５〕ウンデカン、ビス（１−ウンデシルオキシ−２，２，６，６−テトラメチルピペリジン−４−イル）カーボネート等が挙げられる。
【００４５】
ヒンダードアミン系光安定剤の含有量は、（Ａ）成分１００質量部に対して、０．０１〜５質量部が好ましく、０．０１〜３質量部がより好ましく、０．０１〜２質量部がさらに好ましく、０．０１〜１質量部が特に好ましい。その含有量が０．０１質量部未満では、十分な性能を発揮しない場合があり、５質量部を超えると、樹脂への相溶性、耐着色性、製品美観を損ねる場合がある。これらのヒンダードアミン系光安定剤は、単独で使用してもよく、２種以上を併用してもよい。
【００４６】
また、本発明の水道水接触用塩化ビニル樹脂組成物には、さらに各種の添加剤、例えば、ゼオライト化合物、ポリオール類、その他の無機化合物等を配合することもできる。
【００４７】
ゼオライト化合物としては、独特の三次元ゼオライト結晶構造を有するアルカリまたはアルカリ土類金属のアルミノ珪酸塩であり、例えば、その代表例として、Ａ型、Ｘ型、Ｙ型およびＰ型ゼオライト、モノデナイト、アナルサイト、ソーダライト族のアルミノ珪酸塩、クリノブチロライト、エリオナイトおよびチャバサイト等を挙げることができ、これらゼオライト化合物の結晶水（いわゆるゼオライト水）を含有する含水物または結晶水を除いた無水物のいずれでも良い。ゼオライト化合物の含有量は、本発明の効果を損ねない範囲で配合することができるが、０．０１〜５質量部が好ましい。
【００４８】
ポリオール類としては、例えば、トリメチロールプロパン、ジトリメチロールプロパン、ペンタエリスリトール、ジペンタエリスリトール、ポリペンタエリスリトール、ペンタエリスリトールまたはジペンタエリスリトールのステアリン酸ハーフエステル、ビス（ジペンタエリスリトール）アジペート、グリセリン、トリス（２−ヒドロキシエチル）イソシアヌレート、ソルビトール、マンニトール、ラクチトール、トレハロース等が挙げられる。ポリオール類の含有量は、本発明の効果を損ねない範囲で配合することができるが、０．０１〜２質量部が好ましい。
【００４９】
その他の無機化合物としては、例えば、珪酸カルシウム、リン酸カルシウム、酸化カルシウム、水酸化カルシウム、珪酸マグネシウム、リン酸マグネシウム、酸化マグネシウム、水酸化マグネシウム等が挙げられる。その他の無機化合物の含有量は、本発明の効果を損ねない範囲で配合することができるが、０．０１〜２質量部が好ましい。
【００５０】
その他、本発明には、さらに必要に応じてその他の添加剤、例えば、充填剤、着色剤、架橋剤、帯電防止剤、プレートアウト防止剤、表面処理剤、滑剤、難燃剤、蛍光剤、防黴剤、殺菌剤、金属不活性化剤、離型剤、顔料、加工助剤、ヒンダードアミン系以外の光安定剤、発泡剤等を、本発明の効果を損ねない範囲で配合することもできる。
【００５１】
本発明の水道水接触用塩化ビニル樹脂組成物は、公知の製造方法にて作成することができる。本発明の水道水接触用塩化ビニル樹脂組成物の調整方法としては、上記（Ａ）成分、（Ｂ）成分、さらに所望に応じて、酸化防止剤、可塑剤、金属系安定剤、β-ジケトン化合物、ハイドロタルサイト、紫外線吸収剤およびヒンダードアミン系光安定剤からなる群から選択される１種または２種以上を、Ｖ型ブレンダ―、リボンブレンダ―、ヘンシェルミキサー、ロッキングミキサー、ターブラーミキサー、プラネタリミキサー等の混合器により混合する方法や、押出し機、ミキシングロール、バンバリーミキサー、ミルミキサー、ニーダー等の混練機によって混練する方法、あるいは、混合機と混練機を組み合わせて、それを混合・混練する方法等が挙げられる。
【００５２】
本発明の水道水接触用塩化ビニル樹脂組成物の用途は特に限定されないが、ホース、可撓性プール、家庭用アウトドア風呂、非常時の簡易貯水タンク、農業用シート等に用いることが好ましく、ホース、可撓性プールがより好ましく、ホースがさらに好ましい。
【００５３】
次に、本発明のホースおよび可撓性プールについて説明する。
本発明のホースおよび可撓性プールは、本発明の水道水接触用塩化ビニル樹脂組成物が成形されてなるものである。本発明のホースおよび可撓性プールは、本発明の樹脂組成物を公知の製造方法、例えば、押出し機等によりホースに成形したり、Ｔダイ法やインフレーション法等によりシートを形成したりした後に成形し可撓性プールとすることができる。このようにして得られるホースまたはシートの構成、ホースまたはシートの肉厚等は、使用目的によって任意に設定されるが、成形品のフレキシブル性、柔軟性、臭気改善性の点から、肉厚が０．０１〜２０ｍｍが好ましく、成形品に接触する水の臭気改善性および、その成形品からの臭気改善性の点から０．０１〜１５ｍｍがより好ましい。
【実施例】
【００５４】
以下、実施例により本発明をより詳細に説明する。ただし、本発明は以下の実施例によりなんら制限を受けるものではない。
【００５５】
＜実施例１−１〜１−５、比較例１−１〜１−６＞
下記配合１に対し、下記表１および２に記載の配合物を、１００℃、１時間ドライアップした後、１４０℃×５０ｒｐｍ×５分の条件でラボプラストミルで混練した。その後、１４０℃で３分間プレス加工を行ない２ｍｍ厚のシートを作成した。なお、表中の配合量の単位は質量部である。
【００５６】
＜実施例２−１〜２−５、比較例２−１〜２−６＞
下記配合２に対し、下記表３および４に記載の配合物を、１００℃、１時間ドライアップした後、１４０℃×５０ｒｐｍ×５分の条件で、ラボプラストミルで混練した。その後、１４０℃で３分間プレス加工を行ない２ｍｍ厚のシートを作成した。なお、表中の配合量の単位は質量部である。
【００５７】
＜臭気評価＞
得られたシートを３０ｇ計り、次亜塩素酸水溶液に完全に浸し、室温での経時の臭気を、１（臭気がない）、２（殆ど臭気がない）、３（臭気がある）、４（臭気が強い）、５（臭い）の数値により評価した。結果を表１〜４に併記する。
【００５８】
＜耐着色性評価＞
得られたシートを用いて、耐着色性（Ｙ．Ｉ；Ｙｅｌｌｏｗｎｅｓｓ  Ｉｎｄｅｘ）評価を行なった。なお、耐着色性は６．０以下であれば問題ない程度である。結果を表１〜４に併記する。
【００５９】
＜配合−１＞
ポリ塩化ビニル樹脂  （重合度１０００）                          １００質量部
ホスファイト                                                下記表１、２参照
ステアリル（３，５−ジ第三ブチル−４−ヒドロキシフェニル）プロピオネート
０．０５質量部
ジ−イソノニルフタレート                                          ７０質量部
エポキシ化大豆油                                                    ３質量部
オレイン酸亜鉛                                                ０．４５質量部
オレイン酸バリウム                                            ０．５５質量部
ジベンゾイルメタン                                            ０．０５質量部
【００６０】
【表１】
2016089101.tif 000004
＊１：トリ（２−エチルヘキシル）ホスファイト
＊２：トリ（イソデシル）ホスファイト
＊３：トリ（イソドデシル）ホスファイト
＊４：トリ（イソトリデシル）ホスファイト
比較化合物５
2016089101.tif 000005
【００６１】
【表２】
2016089101.tif 000006
比較化合物１
2016089101.tif 000007
比較化合物２
2016089101.tif 000008
比較化合物３
2016089101.tif 000009
比較化合物４
2016089101.tif 000010
【００６２】
＜配合−２＞
ポリ塩化ビニル樹脂（重合度１０００）                            １００質量部
ホスファイト                                                下記表３、４参照
ジ−イソノニルフタレート                                          ７０質量部
エポキシ化大豆油                                                    ３質量部
アデカスタブ  ＳＰ−２０１５（（株）ＡＤＥＫＡ製  金属系安定剤）１．５質量部
アデカスタブ  １４１３（（株）ＡＤＥＫＡ製  光安定剤）          ０．３質量部
アデカスタブ  ＬＡ−６３Ｐ（（株）ＡＤＥＫＡ製  光安定剤）      ０．３質量部
【００６３】
【表３】
2016089101.tif 000011
【００６４】
【表４】
2016089101.tif 000012
【００６５】
上記、表１〜４において、比較例１−２〜１−６および２−２〜２−６が示すように、比較化合物１〜５を配合すると、経時的に臭気が強くなる傾向が明らかとなった。また、比較例１−１および２−１が示すように、ホスファイト未添加の配合では臭気はないものの、耐着色性が著しく低下することも明らかとなった。一方、実施例１−１〜１−４および２−１〜２−４が示すように、本発明のトリアルキルホスファイトを用いることによって、経時的にも臭気が発生せず、さらに、耐着色性においても優れた効果を表すことが明らかになった。
【００６６】
さらに、実施例１−５および２−５が示すように、本願発明のトリアルキルホスファイトに不純物として、ホスファイトに対し、０．１％以下である配合においては、臭気が抑えられ、耐着色性も良好であることが明らかになった。即ち、本発明の樹脂組成物およびその成形品は、臭気と耐着色性の両方に於いて優れた効果を発揮することが明らかとなった。